【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
（Ａ）少なくとも一種のポリカーボネート、及び
（Ｂ）ポリカーボネート組成物の全重量に対して０．０１〜０．２５重量％の、一種以上の酸性のリン含有化合物と一種以上のヒンダードアミン光安定剤との反応によって調製される少なくとも一種の塩
を含んでなるポリマー組成物。
【請求項２】
前記酸性のリン含有化合物が下式：
【化１】
2006519917.tif 000001
式中、
Ｒ1及びＲ2は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、及びアリールであり、
ｎは、２〜５００であり、及び
Ｘは、水素及びヒドロキシから選ばれる、
を有する化合物から選ばれ、
そして、前記ヒンダードアミン光安定剤が下式：
【化２】
2006519917.tif 000002
【化３】
2006519917.tif 000003
【化４】
2006519917.tif 000004
式中、
Ｒ1及びＲ2は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、及びアリールから選ばれ、
Ｒ3、Ｒ4、Ｒ5、及びＲ6は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、及びアリールから選ばれ、
Ｒ7は、水素、−ＯＲ6、Ｃ1〜Ｃ22のアルキル、置換Ｃ1〜Ｃ22のアルキル、Ｃ3〜Ｃ8のシクロアルキル、置換Ｃ3〜Ｃ8のシクロアルキルから選ばれ、
Ｒ8は、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、アリール、−Ｙ1−Ｒ1又は下式を有するスクシンイミド基から選ばれ、
【化５】
2006519917.tif 000005
Ｒ9及びＲ10は、独立して、水素、Ｃ1〜Ｃ22のアルキル、置換Ｃ1〜Ｃ22のアルキル、Ｃ3〜Ｃ8のシクロアルキル、及び置換Ｃ3〜Ｃ8のシクロアルキルから選ばれ、Ｒ9とＲ10とは集合して、それらが結合している窒素原子と環を形成する二価の基、例えばモルフォリノ、ピペリジノなどを表してもよく、
Ｌ1は、Ｃ2〜Ｃ22のアルキレン、−(ＣＨ2ＣＨ2−Ｙ1)1~3−ＣＨ2ＣＨ2−、Ｃ3〜Ｃ8のシクロアルキレン、アリーレン、又は−ＣＯ−Ｌ2−ＯＣ−から選ばれる二価の結合基であり、
Ｌ2は、Ｃ1〜Ｃ22のアルキレン、アリーレン、−(ＣＨ2ＣＨ2−Ｙ1)1~3−ＣＨ2ＣＨ2−及びＣ3〜Ｃ8のシクロアルキレンから選ばれ、
Ｙ1は、−ＯＣ(Ｏ)−、−ＮＨＣ(Ｏ)−、−Ｏ−、−Ｓ−、−Ｎ(Ｒ1)−から選ばれ
Ｙ2は、−Ｏ−又は−Ｎ(Ｒ1)−から選ばれ、
Ｚは、約２０まで、好ましくは約６までの正の整数であり、
ｍ１は、０〜約１０から選ばれ、
ｎ１は、２〜約１２から選ばれる正の整数であり、
Ｒ11及びＲ12は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、アリール、及び基Ａから選ばれ、ここで、基Ａは、以下の構造から選ばれ、
【化６】
2006519917.tif 000006
式中、Ｒ11及びＲ12の少なくとも一つは、基Ａであり、そして、ＨＡＬＳにおける塩基性の窒素原子の数に対する酸性のリン含有化合物におけるリン原子の数の比は、０．２５〜２、好ましくは０．５〜１．１である、
を有する化合物から選ばれる、請求項１に記載のポリマー組成物。
【請求項３】
（Ａ）少なくとも一種のポリカーボネート、及び
（Ｂ）ポリカーボネート組成物の全重量に対して０．０１〜０．２５重量％の、亜リン酸、リン酸及びポリリン酸から選ばれる一種以上の酸性のリン含有化合物と請求項２に記載の一種以上のヒンダートアミン光安定剤との反応によって調製される少なくとも一種の塩、
を含んでなるポリマー組成物。
【請求項４】
前記成分（Ｂ）が、ポリカーボネート組成物の全重量に対して０．０５〜０．１５重量％の少なくとも一種の前記塩を含み、当該式中のＲ7が水素又はアルキルであって、かつ当該塩を形成するヒンダードアミン光安定剤化合物における塩基性の窒素原子の数に対する酸性のリン含有化合物におけるリン原子の数の比が、０．２５〜１．１である、請求項３に記載のポリマー組成物。
【請求項５】
（Ａ）少なくとも一種のポリカーボネート、及び
（Ｂ）ポリカーボネート組成物の全重量に対して０．０１〜０．２５重量％の、亜リン酸と下式を有するヒンダートアミン光安定剤との反応によって調製される少なくとも一種の塩、
を含んでなるポリマー組成物。
【化７】
2006519917.tif 000007
【化８】
2006519917.tif 000008
式中、
Ｒ1及びＲ2は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、及びアリールから選ばれ、
Ｒ3、Ｒ4、Ｒ5、及びＲ6は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、及びアリールから選ばれ、
Ｒ7は、水素、−ＯＲ6、Ｃ1〜Ｃ22のアルキル、置換Ｃ1〜Ｃ22のアルキル、Ｃ3〜Ｃ8のシクロアルキル、置換Ｃ3〜Ｃ8のシクロアルキルから選ばれ、
Ｒ8は、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、アリール、−Ｙ1−Ｒ1又は下式を有するスクシンイミド基から選ばれ、
【化９】
2006519917.tif 000009
Ｒ9及びＲ10は、独立して、水素、Ｃ1〜Ｃ22のアルキル、置換Ｃ1〜Ｃ22のアルキル、Ｃ3〜Ｃ8のシクロアルキル、及び置換Ｃ3〜Ｃ8のシクロアルキルから選ばれ、Ｒ9とＲ10とは集合して、それらが結合している窒素原子と環を形成する二価の基、例えばモルフォリノ、ピペリジノなどを表してもよく、
Ｌ1は、Ｃ2〜Ｃ22のアルキレン、−(ＣＨ2ＣＨ2−Ｙ1)1~3−ＣＨ2ＣＨ2−、Ｃ3〜Ｃ8のシクロアルキレン、アリーレン、又は−ＣＯ−Ｌ2−ＯＣ−から選ばれる二価の結合基であり、
Ｌ2は、Ｃ1〜Ｃ22のアルキレン、アリーレン、−(ＣＨ2ＣＨ2−Ｙ1)1~3−ＣＨ2ＣＨ2−及びＣ3〜Ｃ8のシクロアルキレンから選ばれ、
Ｙ1は、−ＯＣ(Ｏ)−、−ＮＨＣ(Ｏ)−、−Ｏ−、−Ｓ−、−Ｎ(Ｒ1)−から選ばれ
Ｙ2は、−Ｏ−又は−Ｎ(Ｒ1)−から選ばれ、
Ｚは、約２０まで、好ましくは約６までの正の整数であり、
ｍ１は、０〜約１０から選ばれ、
ｎ１は、２〜約１２から選ばれる正の整数であり、
Ｒ11及びＲ12は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、アリール、及び基Ａから選ばれ、ここで、基Ａは、以下の構造から選ばれ、
【化１０】
2006519917.tif 000010
式中、Ｒ11及びＲ12の少なくとも一つは、基Ａであり、そして、ＨＡＬＳにおける塩基性の窒素原子の数に対する酸性のリン含有化合物におけるリン原子の数の比は、０．２５〜２である。
【請求項６】
（Ａ）少なくとも一種のポリカーボネート、及び
（Ｂ）ポリカーボネート組成物の全重量に対して０．０１〜０．２５重量％の、亜リン酸と下式を有するヒンダートアミン光安定剤との反応によって調製される少なくとも一種の塩、
を含んでなるポリマー組成物。
【化１１】
2006519917.tif 000011
式中、
Ｒ1は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、及びアリールから選ばれ、
Ｒ3、Ｒ4、Ｒ5、及びＲ6は、独立して、水素、Ｃ1〜Ｃ22のアルキル、置換Ｃ1〜Ｃ22のアルキル、Ｃ3〜Ｃ8のシクロアルキル、置換Ｃ3〜Ｃ8のシクロアルキル、ヘテロアリール、及びアリールから選ばれ、
Ｒ7は、水素又はＣ1〜Ｃ22のアルキルから選ばれ、
Ｒ9及びＲ10は、独立して、水素、Ｃ1〜Ｃ22のアルキル、置換Ｃ1〜Ｃ22のアルキル、Ｃ3〜Ｃ8のシクロアルキル、及び置換Ｃ3〜Ｃ8のシクロアルキルから選ばれ、Ｒ9とＲ10の少なくとも一つは、水素以外の置換基であり、Ｒ9とＲ10とは集合して、それらが結合している窒素原子と環を形成する二価の基を表してもよく、
Ｌ1は、Ｃ2〜Ｃ22のアルキレン、−(ＣＨ2ＣＨ2−Ｙ1)1~3−ＣＨ2ＣＨ2−、Ｃ3〜Ｃ8のシクロアルキレン、アリーレン、又は−ＣＯ−Ｌ2−ＯＣ−から選ばれる二価の結合基であり、
Ｌ2は、Ｃ1〜Ｃ22のアルキレン、アリーレン、−(ＣＨ2ＣＨ2−Ｙ1)1~3−ＣＨ2ＣＨ2−及びＣ3〜Ｃ8のシクロアルキレンから選ばれ、
Ｙ1は、−ＯＣ(Ｏ)−、−ＮＨＣ(Ｏ)−、−Ｏ−、−Ｓ−、−Ｎ(Ｒ1)−から選ばれ、そして
Ｚは、約６までの正の整数である。
【請求項７】
成分（Ｂ）が、ポリカーボネート組成物の全重量に対して０．０５〜０．１５重量％の前記塩を含み、前記式中のＲ3＝Ｒ4＝Ｒ5＝Ｒ6＝Ｒ7がメチルであり、Ｌ1がヘキサメチレンであり、そして(Ｒ9)(Ｒ10)Ｎ−が集合してモルフォリノ基を表し、かつ当該塩を形成するヒンダードアミン光安定剤における塩基性の窒素原子の数に対する亜燐酸におけるリン原子の数の比が０．２５〜１．１である、請求項６に記載のポリマー組成物。
【請求項８】
成分（Ｂ）が、ポリカーボネート組成物の全重量に対して０．０５〜０．１５重量％の少なくとも一種の前記塩を含み、かつ当該塩を形成するヒンダードアミン光安定剤における塩基性の窒素原子の数に対する亜燐酸におけるリン原子の数の比が０．２５〜０．６である、請求項７に記載のポリマー組成物。
【請求項９】
少なくとも一種のヒンダートアミン光安定剤が、１,３,５−トリアジン−２,４,６−トリアミン，Ｎ,Ｎ’−１,２−エタン−ジイル−ビス[[[４,６−ビス−[ブチル−(１,２,２,６,６−ペンタメチル−４−ピペリジニル)アミノ]−１,３,５−トリアジン−２−イル]アミノ]−３,１−プロパンジイル]]ビス[Ｎ,Ｎ”−ジブチルＮ,Ｎ”ビス−(１,２,２,６,６−ペンタメチル−４−ピペリジニル)である、請求項１に記載のポリマー組成物。
【請求項１０】
成分（Ａ）のポリエステルが、６０／４０重量比のフェノール／テトラクロロエタン中２５℃で測定して０．４〜０．８ｄＬ／ｇのインヘレント濃度を有し、かつ、
（１）８０〜１００モル％のテトラフタル酸残基及び０〜２０モル％のイソフタル酸残基を含むジ酸残基と、
（２）５５〜８０モル％の１,４−シクロヘキサンジメタノール残基及び２０〜４５モル％のエチレングリコール残基を含むジオール残基とを含んでなり、そして、
成分（Ｂ）が、ポリマー組成物の全重量に対して０．０５〜０．１５重量％の、ヒンダードアミン光安定剤における塩基性の窒素原子の数に対する酸性のリン含有化合物におけるリン原子の数の比が０．２５〜１．１である請求項１に規定される少なくとも一種の塩を含んでなる、
請求項１に記載のポリマー組成物。
【請求項１１】
成分（Ａ）のポリエステルが、６０／４０重量比のフェノール／テトラクロロエタン中２５℃で測定して０．４〜０．８ｄＬ／ｇのインヘレント濃度を有し、かつ、
（１）７０〜８０モル％のテトラフタル酸残基及び３０〜２０モル％のイソフタル酸残基を含むジ酸残基と、
（２）９０〜１００モル％の１,４−シクロヘキサンジメタノール残基及び０〜１０モル％のエチレングリコール残基を含むジオール残基とを含んでなり、そして、
成分（Ｂ）が、ポリマー組成物の全重量に対して０．０５〜０．１５重量％の、ヒンダードアミン光安定剤における塩基性の窒素原子の数に対する酸性のリン含有化合物におけるリン原子の数の比が０．２５〜１．１である請求項１に規定される少なくとも一種の塩を含んでなる、
請求項１に記載のポリマー組成物。
【請求項１２】
成分（Ａ）のポリエステルが、６０／４０重量比のフェノール／テトラクロロエタン中２５℃で測定して０．４〜０．８ｄＬ／ｇのインヘレント濃度を有し、かつ、
（１）少なくとも９０モル％の１,４−シクロヘキサンジカルボン酸残基と、
（２）少なくとも９０モル％の１,４−シクロヘキサンジメタノール残基とを
含んでなり、そして、
成分（Ｂ）が、ポリマー組成物の全重量に対して０．０５〜０．１５重量％の、ヒンダードアミン光安定剤における塩基性の窒素原子の数に対する酸性のリン含有化合物におけるリン原子の数の比が０．２５〜１．１である請求項１に規定される少なくとも一種の塩を含んでなる、
請求項１に記載のポリマー組成物。
【請求項１３】
（Ａ）６０／４０重量比のフェノール／テトラクロロエタン中２５℃で測定して０．４〜１．２ｄＬ／ｇのインヘレント濃度を有し、かつ、
（１）少なくとも５０モル％のテトラフタル酸残基を含むジ酸残基と、
（２）少なくとも５０モル％のエチレングリコール残基、シクロヘキサンジメタノール残基、又はそれらの混合物を含むジオール残基とを含み、更に、
当該ジ酸残基の全量が１００モル％に等しく且つ当該ジオール残基の全量も１００モル％に等しい場合に１０〜２００ｐｐｍ重量の、少なくとも一種のＴｉ、Ｃｏ又はＭｎ残留物を含有する少なくとも一種のポリエステル、及び、
（Ｂ）ポリマー組成物の全重量に対して０．０１〜０．２５重量％の、請求項５に記載の亜リン酸とヒンダードアミン光安定剤との反応によって調製される少なくとも一種の塩
を含んでなる、ポリマー組成物。
【手続補正２】
【補正対象書類名】明細書
【補正対象項目名】００５４
【補正方法】変更
【補正の内容】
【００５４】
実施例１１〜１４  ＣＨＩＭＡＳＳＯＲＢ １１９の亜リン酸塩
亜リン酸とＣｈｉｍａｓｓｏｒｂ １１９とを、表３に従って大きな乳鉢と乳棒に添加した。Ｃｈｉｍａｓｓｏｒｂ １１９（登録商標）の構造は、「Journal of Materials Science」、第３６巻、２００１号、４４２１頁に開示されている。Ｃｈｉｍａｓｓｏｒｂ １１９（登録商標）の化学名は、「Journal of Materials Science」、第３６巻、２００１号、４４２０頁の開示によると、１,３,５−トリアジン−２,４,６−トリアミン，Ｎ,Ｎ'−１,２−エタン−ジイル−ビス[[[４,６−ビス−[ブチル−(１,２,２,６,６−ペンタメチル−４−ピペリジニル)アミノ]−１,３,５−トリアジン−２−イル]アミノ]−３,１−プロパンジイル]]ビス[Ｎ,Ｎ”−ジブチルＮ,Ｎ”ビス−(１,２,２,６,６−ペンタメチル−４−ピペリジニル)である。当該固体を微粉体に磨り潰して、これを真空オーブン中に、僅かに乾燥窒素を導入しつつ、７０℃下に、一晩置いた。この固体を、放置して室温まで冷却し、再度、乳鉢と乳棒を用いて微粉体に磨り潰した。前記のようにして、それぞれ０．０３重量％及び０．０６重量％の亜リン酸塩を含有するブレンドを調製した。
【手続補正３】
【補正対象書類名】明細書
【補正対象項目名】００５８
【補正方法】変更
【補正の内容】
【００５８】
実施例１８  ＣＹＡＳＯＲＢ ＵＶ−３３４６の亜リン酸塩
機械的攪拌機及び添加漏斗を備えた、清浄な乾燥した５Ｌの三つ口丸底フラスコに、２００ｇのＣｙａｓｏｒｂ ＵＶ−３３４６（ＨＡＬＳ、Cytec Industries 社により供給）と１ｋｇのトルエンとを添加した。Ｃｙａｓｏｒｂ ＵＶ−３３４６は、一般に、前記で規定した式（６）（式中、Ｒ3＝Ｒ4＝Ｒ5＝Ｒ6はメチルで、Ｒ7は水素、Ｌ1はヘキサメチレンで、そして(Ｒ9)(Ｒ10)Ｎ−は環化してモルフォリノ基を表す。）のアミン化合物に一致すると思われるポリマーのヒンダードアミン光安定剤である。当該混合物を、均一溶液が得られるまで攪拌した。清浄な乾燥した１Ｌビーカーに、３０．６９ｇの亜リン酸と２００ｇのイソプロピルアルコールを添加した。当該混合物を、均一溶液が得られるまで攪拌した。この亜リン酸溶液を、添加漏斗に加え、そして約１３ｍＬ／分の速度で、前記攪拌した反応容器に送入した。沈殿の生成が開始した。約３０分間攪拌を続け、亜リン酸溶液の添加を完了した。当該反応混合物に、ヘプタン(１ｋｇ)を滴下速度で加えて、生成物を沈殿させた。固体物質を吸引濾過により収集し、１００ｍＬのヘプタンで二度洗浄し、その後、濾紙上で一晩乾燥させた。固体ケーキを、バラバラに砕き、これを１２インチ×７インチ×２インチのアルミニウム製のパンに置き、真空オーブン中で、僅かに乾燥窒素を導入しつつ、７０℃、約１５ｍｍＨｇ下に、２４時間乾燥して、２３０．０５ｇの物質（１００％の理論収率）を得た。前記のようにして、それぞれ０．０３重量％及び０．０６重量％の亜リン酸塩を含有するブレンドを調製した。